(57)【要約】【課題】赤外線透過性と生分解性とを両立させた樹脂組成物、赤外線を発光または受光するための光学部品、およびこのような光学部品を備えた電気製品を提供する。【解決手段】この樹脂組成物は、ポリ乳酸を主成分とし、厚さ１ｍｍの板状にした際に、波長９００〜９４０ｎｍの光線透過率が５０％以上、２００〜７００ｎｍの光線透過率が４０％以下である。【選択図】  なし【特許請求の範囲】
【請求項１】
ポリ乳酸を主成分とし、
厚さ１ｍｍの板状にした際に、波長９００〜９４０ｎｍの光線透過率が５０％以上、２００〜７００ｎｍの光線透過率が４０％以下である
ポリ乳酸含有樹脂組成物。
【請求項２】
紫外線、または可視光線、または紫外線と可視光線とを吸収する物質を含む、請求項１に記載のポリ乳酸含有樹脂組成物。
【請求項３】
紫外線、または可視光線、または紫外線と可視光線とを吸収する物質が、チタン酸化物、亜鉛酸化物、鉄酸化物、セリウム酸化物、硫酸バリウム、チタン酸誘導体、タルク、カオリン、モンモリロナイトおよびベンゾトリアゾール誘導体からなる群から選ばれた少なくとも一つの物質である請求項２に記載のポリ乳酸含有樹脂組成物。
【請求項４】
ポリ乳酸以外の生分解性樹脂として、ポリカプロラクトン、ポリヒドロキシブチレート、ポリブチレンサクシネートおよびポリブチレンアジペート／テレフタレート共重合体からなる群から選ばれた少なくとも一つの樹脂を含む、請求項１〜３のいずれかに記載のポリ乳酸含有樹脂組成物。
【請求項５】
請求項１〜４のいずれかに記載のポリ乳酸含有樹脂組成物を用いてなる、赤外線を発光または受光するための光学部品。
【発明の詳細な説明】
【０００１】
【発明の属する技術分野】
本発明は、ポリ乳酸を主成分とするポリ乳酸含有樹脂組成物、そのポリ乳酸含有樹脂組成物を用いてなる、赤外線を発光または受光するための光学部品、その光学部品を備えてなる電気製品に関する。
【０００２】
【従来の技術】
２００１年４月から「使用済み電気製品リサイクル法」が施行され、現在、テレビジョン受信器等大型電気製品の回収が開始されている。しかし、これら以外の廃棄品を回収し、リサイクルすることは行なわれておらず、これまでのところ法的規制もない。従って、ほとんどの電気製品は廃棄時に不燃ゴミとして捨てられており、たとえ小型製品でも、販売数が多い場合には全体としては多量の廃棄物を発生する結果となっている。このため、廃棄物処分場が不足している昨今、深刻な問題となっている。
【０００３】
このような問題は、土壌中で微生物によって分解され、消化される生分解性樹脂で電気製品を作製することにより、環境への負荷を大幅に低下させることができる。
【０００４】
生分解性樹脂としては、分子骨格に脂肪族系ポリエステル樹脂を有するもの、ポリビニルアルコールを有するもの、多糖類を有するものの三種に大別することができる。ここで、「生分解性樹脂」とは、使用後は自然界において微生物が関与して低分子化合物、最終的には水と二酸化炭素に分解するプラスチックであると定義されている（生分解性プラスチック研究会、ＩＳＯ／ＴＣ−２０７／ＳＣ３）。なお、電気製品は焼却処分されることが多いので、焼却時に炉を傷めたり、有害物を排出しないことも重要である。
【０００５】
このような要求の中でポリ乳酸はその透明性、硬さ、成形性、生分解性などですぐれており、応用が期待されている。
【０００６】
しかしながら、生分解性樹脂はどのような種類でもよいというわけではなく、電気製品に要求される種々の特性を充足させつつ生分解性を発揮できるものでなければならない。すなわち、多様な電気製品のそれぞれについて、適切な生分解性樹脂を開発することが重要である（たとえば特許文献１参照。）。
【０００７】
昨今の家電・オーディオ・コンピュータ・ＰＤＡ・携帯電話等の製品は、多くのものが、赤外線を発光または受光する、赤外線式リモコン、通信ポート（ＩｒＤＡ）等を備えており、これら部品についても、廃棄量が膨大な量になることから、この用途に適した、赤外線透過性と生分解性とに優れた生分解性樹脂の開発が重要となりつつある。
【０００８】
【特許文献１】
特開平７−１３３４３５号公報（段落番号０００３〜０００５）
【０００９】
【発明が解決しようとする課題】
本発明は、上記問題点を解決し、赤外線を発光または受光する光学部品用途に適しており、かつ生分解性を有する樹脂組成物を提供することを目的としている。本発明のさらに他の目的および利点は、以下の説明から明らかになるであろう。
【００１０】
【課題を解決するための手段】
本発明の一態様によれば、ポリ乳酸を主成分とし、厚さ１ｍｍの板状にした際に、波長９００〜９４０ｎｍの光線透過率が５０％以上、２００〜７００ｎｍの光線透過率が４０％以下であるポリ乳酸含有樹脂組成物が提供される。
【００１１】
本発明により、赤外線を発光または受光する光学部品用途に適しており、かつ生分解性を有する樹脂組成物を提供することが可能となる。また、適切な成分を選択すれば、焼却時に炉を傷めたり、有害物を排出することも防止でき、環境への負荷を小さくできる。
【００１２】
紫外線、または可視光線、または紫外線と可視光線とを吸収する物質を含むこと、特に、紫外線、または可視光線、または紫外線と可視光線とを吸収する物質が、チタン酸化物、亜鉛酸化物、鉄酸化物、セリウム酸化物、硫酸バリウム、チタン酸誘導体、タルク、カオリン、モンモリロナイトおよびベンゾトリアゾール誘導体からなる群から選ばれた少なくとも一つの物質であること、ポリ乳酸以外の生分解性樹脂を含むこと、特に、ポリ乳酸以外の生分解性樹脂が、ポリカプロラクトン、ポリヒドロキシブチレート、ポリブチレンサクシネートおよびポリブチレンアジペート／テレフタレート共重合体からなる群から選ばれた少なくとも一つの樹脂であること、このポリ乳酸含有樹脂組成物が生分解性を有することが好ましい。
【００１３】
本発明に係る他の態様によれば、このポリ乳酸含有樹脂組成物を用いてなる、赤外線を発光または受光するための赤外線ポート用カバーのような光学部品やこの光学部品を備えてなる電気製品が提供される。
【００１４】
本発明による光学部品や電気製品は、赤外線を発光または受光する用途に適しており、かつ生分解性を有するようにすることができる。また、適切な成分を選択すれば、焼却時に炉を傷めたり、有害物を排出することも防止でき、環境への負荷を小さくできる。
【００１５】
【発明の実施の形態】
以下に、本発明の実施の形態を表、実施例等を使用して説明する。なお、これらの表、実施例等および説明は本発明を例示するものであり、本発明の範囲を制限するものではない。本発明の趣旨に合致する限り他の実施の形態も本発明の範疇に属し得ることは言うまでもない。
【００１６】
ポリ乳酸を主成分とし、厚さ１ｍｍの板状にした際に、波長９００〜９４０ｎｍの光線透過率が５０％以上、２００〜７００ｎｍの光線透過率が４０％以下であるポリ乳酸含有樹脂組成物が、赤外線透過性の要求を満たしつつ、生分解性を確保でき、また、焼却時に炉を傷めることもなく、有害物を排出することもないことが見出された。厚さ１ｍｍの板状物は、ポリ乳酸含有樹脂組成物を射出成形することにより作製することができる。なお、「波長９００〜９４０ｎｍの光線透過率が５０％以上である」とは、波長９００〜９４０ｎｍの範囲における光線透過率の最大値が５０％以上であることを意味する。また、「２００〜７００ｎｍの光線透過率が４０％以下である」とは、２００〜７００ｎｍの範囲における光線透過率の最大値が４０％以下であることを意味する。
【００１７】
厚さ１ｍｍの板状にした際に２００〜７００ｎｍの光線透過率が４０％以下にする方法としてはどのようなものでもよいが、紫外線、または可視光線、または紫外線と可視光線とを吸収する物質をポリ乳酸含有樹脂組成物に含有させることが実際的で好ましい。
【００１８】
一般的には、このような物質が共存すると赤外線領域である波長９００〜９４０ｎｍ領域の光線透過性が低下する。しかしながら、ポリ乳酸は、波長９００〜９４０ｎｍ領域の光線透過性に優れているため、ポリ乳酸含有樹脂組成物中に、紫外線、または可視光線、または紫外線と可視光線とを吸収する物質のような他の成分が共存する場合にも、厚さ１ｍｍの板状にした際に、波長９００〜９４０ｎｍの光線透過率を容易に５０％以上に保つことができることが判明した。
【００１９】
紫外線、または可視光線、または紫外線と可視光線とを吸収する物質としては、チタン酸化物、亜鉛酸化物、鉄酸化物、セリウム酸化物、硫酸バリウム、チタン酸誘導体、タルク、カオリン、モンモリロナイト、ベンゾトリアゾール誘導体が挙げられる。環境負荷の観点から考えると、チタン酸化物、亜鉛酸化物、鉄酸化物や、タルク、カオリン、モンモリロナイトのようなケイ酸塩化合物がとりわけ好ましい。なお、カオリンはクレーともいう。
【００２０】
これらの含有量としては、使用される成形物の厚みにも左右されるが、通常０．００１〜３０重量％の範囲が推奨され、より好ましくは０．０１〜５重量％である。
【００２１】
本発明に係るポリ乳酸含有樹脂組成物はポリ乳酸を主成分とする。本発明で、ポリ乳酸が主成分であるとは、ポリ乳酸含有樹脂組成物における重量割合が、いずれの他の成分よりも大きいことを意味する。ただし、後述するポリ乳酸以外の生分解性樹脂が存在する場合は、両者の合計の重量割合が、いずれの他の成分よりも大きければよい。具体的には、ポリ乳酸やポリ乳酸とポリ乳酸以外の生分解性樹脂との合計が、ポリ乳酸含有樹脂組成物中、少なくとも５０重量％以上であることが好ましい。
【００２２】
本発明に係るポリ乳酸含有樹脂組成物には他の樹脂を共存させることができる。ポリ乳酸含有樹脂組成物としての生分解性を確保するためには、他の樹脂も生分解性樹脂であることが好ましい。なお、本発明で、生分解性樹脂であるとか、生分解性があると言うときの「生分解性」は、実情に応じて適宜定めることができる。たとえば、ＪＩＳ規格が所定のレベル以上であることを、生分解性があると定めてもよいし、機械的特性を重視して、生分解性の要求レベルを低くすることもできる。
【００２３】
本発明に係るポリ乳酸以外の生分解性樹脂としては、ポリカプロラクトン、ポリヒドロキシブチレート、ポリブチレンサクシネート、ポリブチレンアジペート／テレフタレート共重合体あるいはこれらを成分とする樹脂を挙げることができる。このような生分解性樹脂は、柔軟性に富むため、比較的堅くて脆いポリ乳酸系樹脂と混合することにより、生分解性を確保しつつ、組成物の柔軟性を向上でき、成形物の強度や耐衝撃性を改善できる。
【００２４】
これらの樹脂の添加量は、その特性を制限するものでなければ特に限定はされないが、ポリ乳酸とポリ乳酸以外の生分解性樹脂との合計に対するポリ乳酸以外の生分解性樹脂の割合としては、好ましくは０〜７０重量％、より好ましくは５〜３０重量％が推奨される。
【００２５】
なお、本発明には、その特性、特に光学的特性を制限するものでなければ、ポリエステルやポリエーテルなどの可塑剤などを必要に応じて添加して使用することができる。生分解性の要求が高い場合は、植物・生物由来のものが推奨される。
【００２６】
また、強度向上が必要な場合は、ガラス繊維、炭素繊維等の充填剤を適宜用いてもよい。これらの充填剤は、ポリ乳酸でコーティングされていてもよいし、シランカップリング剤等で表面処理されていてもよい。
【００２７】
添加剤としては、上記以外でもその目的によって含有させることができ、そのような組成が好ましい場合もある。たとえば、ポリ乳酸含有樹脂の加水分解を抑制可能な物質として、ポリエステル樹脂の末端官能基であるカルボン酸、および水酸基との反応性を有する化合物、たとえばカルボジイミド化合物、イソシアネート化合物、オキサゾリン系化合物などが例示できる。また同様に、耐候性改良剤、酸化防止剤、熱安定剤、可塑剤、結晶核剤、滑剤、離型剤、着色剤、相溶化剤などを配合することも可能である。なお、着色を要する場合には、従来のような黒色に限られることなく、広範囲の色彩を採用することができる。
【００２８】
本発明のポリ乳酸含有樹脂組成物は、ポリ乳酸とその他の成分とをブレンドすることで得ることができる。たとえば、混練機を使用し、溶融ポリ乳酸中に他の成分を投入することにより得ることができる。この樹脂組成物は、固化し、ペレットの形状とすることもできる。また、直接成形物として固化してもよい。すなわち、本発明に係るポリ乳酸含有樹脂組成物には、成形物の形状のものも含まれる。
【００２９】
本発明に係るポリ乳酸含有樹脂組成物を用いてなり、赤外線を発光または受光するための光学部品は、上記のように、ポリ乳酸とその他の成分とをブレンドしつつ溶融混練し、または、ペレット化したポリ乳酸含有樹脂組成物を溶融し、射出成形のような周知の成形技術によって光学部品へ成形することができる。なお、その他の方法であっても、目的物への加工が行われる限りにおいて特に制限はない。
【００３０】
また、必要に応じて射出成形時に金型温度を制御してポリ乳酸の結晶化度を高めてもよいし、成形後にオーブン等でアニールしてもよい。アニールの温度としては８０〜１３０℃が好ましく、より好ましくは９０〜１１０℃である。アニールの時間は所望の結晶化度が得られる限り、任意に定めることができるが、生産性を考慮すると、１０秒〜３０分が好ましい。また、結晶化を加速するため核剤になるものを添加してもよい。
【００３１】
本発明に係るポリ乳酸含有樹脂組成物は、赤外線透過性と生分解性とに優れている。また、共存する成分として適切なものを選択すれば、焼却時に炉を傷めることもなく、有害物を排出することもない。従って環境への負荷が小さい。このため、発光または受光用の赤外線ポート用カバーのような、赤外線を発光または受光するための光学部品として好適に使用することができる。このような光学部品は、電気製品に好ましく使用することができる。
【００３２】
【実施例】
次に本発明の実施例および比較例を詳述する。
【００３３】
［実施例１〜２１および比較例１，２］
ポリ乳酸には、三井化学社製レイシアＨ−１００Ｊを用いた。ポリ乳酸以外の生分解性樹脂としては、昭和高分子社製のＰＢＳ（ポリブチレンサクシネート）、ダイセル化学工業社製のＰＣＬ（ポリカプロラクトン）、三菱ガス化学社製ＰＨＢ（ポリヒドロキシブチレート）、ＢＡＳＦジャパン社製のＰＢＡＴ（ポリブチレンアジペート／テレフタレート共重合体を用いた。
【００３４】
上記各成分を射出成形機内で温度１９０℃に保持して溶融混練した後、平板金型に射出し、光学部品サンプルを得た。実施例のサンプルは、たとえば、赤外線発光ポートとして、すべて良好な赤外線透過性を示した。これに対し、比較例のサンプルは、赤外線透過性が不十分であった。
【００３５】
組成と９００〜９４０ｎｍにおける光線透過率の結果を表１に示す。なお、括弧内の数字は１００重量部のＨ−１００Ｊに対する重量部を表す。厚さ１ｍｍの板状にした際の２００〜７００ｎｍの光線透過率はすべての例で４０％以下であった。
【００３６】
【表１】
2004307661.tif 000002
【００３７】
なお、上記実施例中、１，９、１５、２０のサンプルについて生分解性試験をＪＩＳ  Ｋ６９５３に従って行ったところ、良好な結果を得た。
【００３８】
なお、上記に開示した内容から、下記の付記に示した発明が導き出せる。
【００３９】
（付記１）  ポリ乳酸を主成分とし、
厚さ１ｍｍの板状にした際に、波長９００〜９４０ｎｍの光線透過率が５０％以上、２００〜７００ｎｍの光線透過率が４０％以下である
ポリ乳酸含有樹脂組成物。
【００４０】
（付記２）  紫外線、または可視光線、または紫外線と可視光線とを吸収する物質を含む、付記１に記載のポリ乳酸含有樹脂組成物。
【００４１】
（付記３）  紫外線、または可視光線、または紫外線と可視光線とを吸収する物質が、チタン酸化物、亜鉛酸化物、鉄酸化物、セリウム酸化物、硫酸バリウム、チタン酸誘導体、タルク、カオリン、モンモリロナイトおよびベンゾトリアゾール誘導体からなる群から選ばれた少なくとも一つの物質である、付記２に記載のポリ乳酸含有樹脂組成物。
【００４２】
（付記４）  ポリ乳酸以外の生分解性樹脂を含む、付記１〜３のいずれかに記載のポリ乳酸含有樹脂組成物。
【００４３】
（付記５）  前記ポリ乳酸以外の生分解性樹脂が、ポリカプロラクトン、ポリヒドロキシブチレート、ポリブチレンサクシネートおよびポリブチレンアジペート／テレフタレート共重合体からなる群から選ばれた少なくとも一つの樹脂である、付記１〜４のいずれかに記載のポリ乳酸含有樹脂組成物。
【００４４】
（付記６）  生分解性を有する、付記１〜５のいずれかに記載のポリ乳酸含有樹脂組成物。
【００４５】
（付記７）  付記１〜６のいずれかに記載のポリ乳酸含有樹脂組成物を用いてなる、赤外線を発光または受光するための光学部品。
【００４６】
（付記８）  前記光学部品が、発光または受光用の赤外線ポート用カバーである、付記７に記載の光学部品。
【００４７】
（付記９）  付記７または８に記載の光学部品を備えてなる電気製品。
【００４８】
【発明の効果】
本発明により、赤外線透過性と生分解性とを両立させた、樹脂組成物を提供できる。この樹脂組成物は、赤外線を発光または受光するための光学部品に使用するに適している。